(57)【要約】【課題】優れた生体適合性と力学的特性を併せ持つポリマー架橋体を容易に製造する上で重要なホスホリルコリン類似官能基を分子内に有する架橋剤モノマーを提供する。【解決手段】下記式［１］【化１】2004331637.tif 000023（式中Ａ、Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１、Ｒ７は水素または炭素数１、２のアルキル基を示す。Ｒ２、Ｒ６は炭素数１から１８の直鎖あるいは分岐鎖のアルキル鎖または１から１０の繰り返し単位を有するオキシエチレン鎖を示す。Ｒ３は直鎖の炭素数１から４のアルキル鎖である。Ｒ４、Ｒ５は炭素数１から３のアルキル基を示す。）で表わされる二官能性の架橋剤モノマー。【選択図】  なし【特許請求の範囲】
【請求項１】
下記一般式［１］
【化２】
2004331637.tif 000020
（式中Ａ、Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１、Ｒ７は水素または炭素数１、２のアルキル基を示す。Ｒ２、Ｒ６は炭素数１から１８の直鎖あるいは分岐鎖のアルキル鎖または１から１０の繰り返し単位を有するオキシエチレン鎖を示す。Ｒ３は直鎖の炭素数１から４のアルキル鎖である。Ｒ４、Ｒ５は炭素数１から３のアルキル基を示す。）で表わされる二官能性の架橋剤モノマー。
【請求項２】
下記一般式［２］
【化３】
2004331637.tif 000021
（式中Ａは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１は水素または炭素数１、２のアルキル基を示す。Ｒ２は炭素数１から１８の直鎖あるいは分岐鎖のアルキル鎖または１から１０の繰り返し単位を有するオキシエチレン鎖を示す。ｎは１から３の整数。）で表わされる環状リン酸エステル化合物と下記一般式［３］
【化４】
2004331637.tif 000022
（式中Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ７は水素または炭素数１、２のアルキル基を示す。Ｒ６は炭素数１から１８の直鎖あるいは分岐鎖のアルキル鎖または１から１０の繰り返し単位を有するオキシエチレン鎖を示す。Ｒ４、Ｒ５は炭素数１から３のアルキル基を示す。）で表わされる二官能性の架橋剤モノマー。で表される三級アミノ化合物のカップリング反応により生成する二官能性の架橋剤モノマー。
【請求項３】
前記式［１］で表される架橋剤を用いてなるポリマー架橋体。
【発明の詳細な説明】
【０００１】
【発明の属する技術分野】
本発明は優れた生体適合性と力学的特性を併せ持つポリマー架橋体を容易に製造する上で重要なホスホリルコリン類似官能基を分子内に有する架橋剤モノマー及びそれを用いたポリマー架橋体に関する。
【０００２】
【従来の技術】
一般に、親水性のポリマー架橋体はコンタクトレンズなどの医療用具や生理活性分子の分離分析をする分子ふるい媒体としてバイオ工学用器具の材料として用いられている。しかし、ポリマー架橋体は水により膨潤し、その機械的強度は膨潤度に対して急激に低下する。そこで水に対する膨潤性に優れ、しかも高い機械的強度を併せ持つとともに、タンパク質吸着汚れや細胞成分の粘着が起こりにくいなど生体適合性を有する新しいポリマー架橋体が望まれている。
【０００３】
この様な背景の中から、親水性モノマーを一般の二官能性モノマーで高密度に架橋すると、機械的強度は高くなるものの、水に対する膨潤性が著しく低下し、コンタクトレンズの酸素透過性の低下や眼球組織に対する適合性の低下，あるいは薬物やタンパク質を精製しようとしたときにこれらのポリマー架橋体の物質透過性は乏しく、タンパク質が分離できないばかりか変性、失活してしまうという問題があった。
【０００４】
また、水溶性かつ生体適合性が優れていると言われている高分子であるポリエチレングリコールの両末端に重合性の官能基を導入したマクロ架橋剤が用いられ、そのポリマー架橋体が報告されている。しかしながら、末端に導入した重合性官能基が確実に重合反応に関与しないために、確実にポリマー架橋体を形成できず、ポリマー架橋体の機械的強度の低下を招いた。
【０００５】
【発明者が解決しようとする課題】
本発明の第１の目的は、生体適合性に優れたポリマー架橋体を製造する上で重要な材料となる、ホスホリルコリン類似官能基を分子内に有する二官能性の重合性架橋剤モノマーを提供することにある。
本発明の第２の目的は、ホスホリルコリン類似官能基を分子内に有する二官能性の重合性架橋剤モノマーを環状リン酸エステル基を有する化合物と三級アミノ化合物との反応により製造する方法を提供することにある。
本発明の第３の目的は、ホスホリルコリン類似官能基を分子内に有する二官能性の重合性架橋剤モノマーを用いて、生体適合性と機械的強度に優れた親水性ポリマー架橋体を提供することにある。
【０００６】
【課題を決定するための手段】
本発明者らは、前記課題を解決するため鋭意検討した結果、親水性かつ生体適合性を発現するホスホリルコリン基を分子内に担持させる重合性架橋剤を着想した。そこで種々のアルキル鎖を有する環状リン酸エステル重合性化合物と三級アミノ基を有する重合性基化合物の反応を試み、反応条件と反応系を詳細に検討し、その結果、反応系内にわずかに存在する酸素及び水を完全に除去した環境下において反応させることが必須であるとの結論から、ホスホリルコリン類似官能基を分子内に有する二官能性の重合性架橋剤モノマーが生成し結晶体で得られるとの独自の知見を得て、またさらに、得られる架橋剤モノマーが容易に単独重合、架橋反応、あるいは他のビニル化合物と共重合、架橋反応し、結果としてポリマー架橋体が得られるとの知見を得て、本発明を完成するに至った。
すなわち、本発明は、次の（１）〜（３）である。
【０００７】
（１）下記式［１］
【０００８】
【化８】
2004331637.tif 000002
【０００９】
（式中Ａ、Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１、Ｒ７は水素または炭素数１、２のアルキル基を示す。Ｒ２、Ｒ６は炭素数１から１８の直鎖あるいは分岐鎖のアルキル鎖または１から１０の繰り返し単位を有するオキシエチレン鎖を示す。Ｒ３は直鎖の炭素数１から４のアルキル鎖である。Ｒ４、Ｒ５は炭素数１から３のアルキル基を示す。）で表わされる二官能性の架橋剤モノマー。
【００１０】
（２）下記式［２］
【００１１】
【化９】
2004331637.tif 000003
【００１２】
（式中Ａは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１は水素または炭素数１、２のアルキル基を示す。Ｒ２は炭素数１から１８の直鎖あるいは分岐鎖のアルキル鎖または１から１０の繰り返し単位を有するオキシエチレン鎖を示す。ｎは１から３の整数。）で表わされる環状リン酸エステル化合物と、
【００１３】
下記式［３］
【００１４】
【化１０】
2004331637.tif 000004
（式中Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ７は水素または炭素数１、２のアルキル基を示す。Ｒ６は炭素数１から１８の直鎖あるいは分岐鎖のアルキル鎖または１から１０の繰り返し単位を有するオキシエチレン鎖を示す。Ｒ４、Ｒ５は炭素数１から３のアルキル基を示す。）で表される三級アミノ化合物のカップリング反応により生成する一般式［１］で示される二官能性架橋剤モノマー。
【００１５】
（３）前記式［１］で表される二官能性架橋剤モノマーを用いて架橋して得られるポリマー架橋体。
【００１６】
【発明実施の形態】
第一の発明の二官能性架橋剤モノマーは下記式［１］
【００１７】
【化１４】
2004331637.tif 000005
【００１８】
で表される基を有するモノマーである。
ここで式中Ａ、Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１、Ｒ７は水素または炭素数１、２のアルキル基を示す。Ｒ２、Ｒ６は炭素数１から１８の直鎖あるいは分岐鎖のアルキル鎖または１から１０の繰り返し単位を有するオキシエチレン鎖を示す。Ｒ３は直鎖の炭素数１から４のアルキル鎖である。Ｒ４、Ｒ５は炭素数１から３のアルキル基を示される。
【００１９】
第２の発明の二官能性架橋剤モノマーの製造方法については、
下記式［２］
【００２０】
【化１５】
2004331637.tif 000006
【００２１】
（式中Ａは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１は水素または炭素数１，２のアルキル基を示す。Ｒ２は炭素数１から１８の直鎖あるいは分岐鎖のアルキル鎖または１から１０の繰り返し単位を有するオキシエチレン鎖を示す。ｎは１から３の整数。）で表わされる環状リン酸エステル化合物と、
【００２２】
下記一般式［３］
【００２３】
【化１６】
2004331637.tif 000007
【００２４】
（式中Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ７は水素または炭素数１、２のアルキル基を示す。Ｒ６は炭素数１から１８の直鎖あるいは分岐鎖のアルキル鎖または１から１０の繰り返し単位を有するオキシエチレン鎖を示す。Ｒ４、Ｒ５は炭素数１から３のアルキル基を示す。）で表される三級アミノ化合物のカップリング反応により生成する。
【００２５】
第３の発明の二官能性架橋剤からなるポリマー架橋体の製造方法については、前記式［１］で表される本発明の二官能性架橋剤モノマーを単体もしくは他の重合性化合物とラジカル重合することにより製造することができる。
【００２５】
さらに、本発明を詳細に説明する。式［１］において式中Ａ、Ｂは−（Ｃ＝Ｏ）−Ｏ−、−Ｎ（−Ｈ）−Ｃ（＝Ｏ）−、−Ｎ（−Ｈ）−Ｃ（＝Ｏ）−Ｏ−、−Ｏ−からなる群より選択される二価の有機基である。Ｒ１、Ｒ７は水素または炭素数１、２のアルキル基を示すが，好ましくは水素及びメチル基である。Ｒ２、Ｒ６は炭素数１から１８の直鎖あるいは分岐鎖のアルキル鎖または１から１０の繰り返し単位を有するオキシエチレン鎖を示す。Ｒ３は直鎖の炭素数１から４のアルキル鎖であるが、好ましくはエチレン基，プロピレン基である。Ｒ４、Ｒ５は炭素数１から３のアルキル基を示すが、好ましくはメチル基あるいはエチル基である。
【００２６】
式［２］で表される環状リン酸エステル化合物は、水酸基を有する重合性化合物に、
【００２７】
下記式［４］
【化１７】
2004331637.tif 000008
【００２８】
（式中、Ｘはハロゲン原子を示し、ｎは１から３の整数。）
で示される環状リン酸エステル化合物を公知の方法などにより反応させて製造する（Ｋ．Ｉｓｈｉｈａｒａ，ｅｔ  ａｌ．，Ｐｏｌｙｍ．Ｊ，，２２，３５５（１９９０），Ｋ．Ｉｓｈｉｈａｒａ，ｅｔ  ａｌ．，Ｊ．Ｂｉｏｍａｔｅｒ．Ｓｃｉ．Ｐｏｌｙｍ．Ｅｄｎ，６，４５５（１９９４），Ｋ．Ｉｓｈｉｈａｒａ，Ｊ．Ｐｏｌｙｍ．Ｓｃｉ．Ｐａｒｔ  Ａ：Ｐｏｌｙｍ．Ｃｈｅｍ．，３４，１９９（１９９６）（非特許文献））。
【００２９】
ここで水酸基を有する重合性化合物としてはヒドロキシメチルアクリレート、ヒドロキシメチルメタクリレート、ヒドロキシメチルエタクリレート、２−ヒドロキシエチルアクリレート、２−ヒドロキシメチルメタクリレート、２−ヒドロキシエチルエタクリレート、３−ヒドロキシプロピルアクリレート、３−ヒドロキシプロピルメタクリレート、３−ヒドロキシプロピルエタクリレート、４−ヒドロキシブチルアクリレート、４−ヒドロキシブチルメタクリレート、４−ヒドロキシブチルエタクリレート、５−ヒドロキシペンチルアクリレート、５−ヒドロキシペンメタクリレート、５−ヒドロキシペンエタクリレート、６−ヒドロキヘキシルアクリレート、６−ヒドロキヘキシルメタクリレート、６−ヒドロキヘキシルエタクリレート、７−ヒドロキシヘプチルアクリレート、７−ヒドロキシヘプチルメタクリレート、７−ヒドロキシヘプチルエタクリレート、８−ヒドロキシオクチルアクリレート、８−ヒドロキシオクチルメタクリレート、８−ヒドロキシオクチルエタクリレート、９−ヒドロキシノニルアクリレート、９−ヒドロキシノニルメタクリレート、９−ヒドロキシノニルエタクリレート、１０−ヒドロキデシルアクリレート、１０−ヒドロキデシルメタクリレート、１０−ヒドロキデシルエチルエタクリレート、２−ヒドロキシエトキシエチルアクリレート、２−ヒドロキシエトキシエチルメタクリレート、２−ヒドロキシエトキシエチルエタクリレート、ポリ（エチレングリコール）アクリレート（ｎ＝３〜１０）、ポリ（エチレングリコール）メタクリレート（ｎ＝３〜１０）、ポリ（エチレングリコール）エタクリレート（ｎ＝３〜１０）、２−ヒドロキシエチルアクリルアミド、２−ヒドロキシエチルメタクリルアミド、４−ヒドロキシブチルアクリルアミド、４−ヒドロキシブチルメタクリルアミド、６−ヒドロキシヘキシルアクリルアミド、６−ヒドロキシヘキシルメタクリルアミド、２−ヒドロキシエチルアクリルウレタン、２−ヒドロキシエチルメタクリルウレタン、４−ヒドロキシブチルアクリルウレタン、４−ヒドロキシブチルメタクリルウレタン、６−ヒドロキシヘキシルアクリルウレタン、６−ヒドロキシヘキシルメタクリルウレタンが挙げられる。
【００３０】
これらの１個の水酸基を有する重合性化合物と反応させる式［４］の化合物のＸは、Ｂｒ、Ｃｌ、Ｉ等のハロゲン原子である。ｎは１から３の整数であり、好ましくは１である。
【００３１】
ＸがＣｌでｎが１の場合、式［４］の化合物は２−クロロ−２−オキソ−１、３、２−ジオキサホスホランであり、公知の方法（Ｒ．Ｓ．Ｅｄｍｕｎｄｓｏｎ，Ｃｈｅｍ．Ｉｎｄ．（Ｌｏｎｄｏｎ），１９６２，１８２８（１９６２）（非特許文献））により製造することができる。
【００３２】
水酸基を有する重合性化合物と式［４］の化合物との反応の際には、有機塩基を脱ハロゲン化水素剤として用いる。
ここで使用される有機塩基は、トリエチルアミン、ピリジン、４−ジメチルアミノピリジン、ジイソプロピルアミン、ジシクロヘキシルアミン等が挙げられる。より好ましくは、トリエチルアミン、ジイソプロピルアミンである。
【００３３】
脱ハロゲン化水素剤として用いる有機塩基の仕込み割合は、式［４］の化合物の１モルに対して１から１０モル、好ましくは１〜２モルである。また、この有機塩基を反応溶媒として用いても良い。
この反応の際に用いられる溶媒は、非プロトン性の溶媒であれば特に限定されず、例えば、テトラヒドロフラン、ジエチルエーテル、酢酸エチル、クロロルム、塩化メチレン、アセトニトリル等が使用できる。
その使用量に特に限定はないが、水酸基を有する重合性化合物の濃度が０．００２〜３ｇ／ｍｌとなるように添加する。
【００３４】
反応に際しては、式［４］の化合物と溶媒を冷却しながらかき混ぜ、その中に水酸基を有する重合性化合物、有機塩基および溶媒を混合した溶液を滴下して反応させる方法も良いし、あるいは水酸基を有する重合性化合物と有機塩基と溶媒を冷却しながらかき混ぜ、その中に式［４］の化合物を添加しても良い。
反応温度は−５０℃から１００℃、好ましくは−２０℃から３０℃である。
滴下が進むにつれて、副生成物である有機塩基のハロゲン化水素塩が沈澱してくる場合もあるが、これは濾過や抽出操作により容易に除去することができる。
【００３５】
このようにして得られた式［２］を含む反応溶液は、そのまま次の反応に用いることができるが、式［２］の化合物を含む反応溶液中に、式［２］の化合物が沈澱している場合は、濾別、精製した後、次の反応に用いても良い。また、式［２］の化合物が沈澱しない場合は溶媒の留去や抽出精製した後、次の反応に用いても良い。
【００３６】
式［１］で表される二官能性架橋剤モノマーは、式［２］で表される重合性基を有する環状リン化合物と、式［３］で表される三級アミノ基を有する重合性化合物を反応させて製造できる。
【００３７】
式［３］の三級アミノ基を有する重合性化合物としては、Ｎ、Ｎ−ジメチルアミノメチルアクリレート、Ｎ、Ｎ−ジメチルアミノメチルメタクリレート、Ｎ−メチル−Ｎ−エチルアミノメチルメタクリレート、Ｎ、Ｎ−ジメチルアミノメチルエタクリレート、２−Ｎ、Ｎ−ジメチルアミノエチルアクリレート、２−Ｎ、Ｎ−ジメチルアミノエチルメタクリレート、２−Ｎ、Ｎ−ジエチルアミノエチルメタクリレート、３−Ｎ−メチル−Ｎ−エチルアミノプロピルアクリレート、３−Ｎ、Ｎ−ジメチルアミノプロピルメタクリレート、３−Ｎ、Ｎ−ジエチルアミノプロピルメタクリレート、４−Ｎ、Ｎ−ジメチルアミノブチルアクリレート、４−Ｎ、Ｎ−ジメチルアミノブチルメタクリレート、４−Ｎ、Ｎ−ジメチルアミノブチルメタクリレート、５−Ｎ−メチル−Ｎ−エチルアミノペンチルアクリレート、５−Ｎ、Ｎ−ジメチルアミノペンメタクリレート、５−ヒドロキシペンエタクリレート、６−Ｎ、Ｎ−ジメチルアミノヘキシルアクリレート、６−Ｎ、Ｎ−ジメチルアミノヘキシルメタクリレート、６−ヒドロキヘキシルエタクリレート、７−Ｎ、Ｎ−ジメチルアミノヘプチルアクリレート、７−Ｎ、Ｎ−ジメチルアミノプチルメタクリレート、７−Ｎ、Ｎ−ジメチルアミノヘプチルエタクリレート、８−Ｎ、Ｎ−ジメチルアミノオクチルアクリレート、８−Ｎ、Ｎ−ジメチルアミノオクチルメタクリレート、８−Ｎ、Ｎ−ジメチルアミノオクチルエタクリレート、９−Ｎ、Ｎ−ジメチルアミノノニルアクリレート、９−Ｎ、Ｎ−ジメチルアミノノニルメタクリレート、９−Ｎ、Ｎ−ジメチルアミノノニルエタクリレート、１０−Ｎ、Ｎ−ジメチルアミノデシルアクリレート、１０−Ｎ、Ｎ−ジメチルアミノデシルメタクリレート、１０−Ｎ、Ｎ−ジメチルアミノデシルエチルエタクリレート、２−Ｎ、Ｎ−ジメチルアミノエトキシエチルアクリレート、２−Ｎ、Ｎ−ジメチルアミノエトキシエチルメタクリレート、２−Ｎ、Ｎ−ジメチルアミノエトキシエチルエタクリレート、Ｎ、Ｎ−ジメチルアミノポリ（エチレングリコール）アクリレート（ｎ＝３〜１０）、Ｎ、Ｎ−ジメチルアミノポリ（エチレングリコール）メタクリレート（ｎ＝３〜１０）、Ｎ、Ｎ−ジメチルアミノポリ（エチレングリコール）エタクリレート（ｎ＝３〜１０）、２−Ｎ、Ｎ−ジメチルアミノエチルアクリルアミド、２−Ｎ、Ｎ−ジメチルアミノエチルメタクリルアミド、４−Ｎ、Ｎ−ジメチルアミノブチルアクリルアミド、４−Ｎ、Ｎ−ジメチルアミノブチルメタクリルアミド、６−Ｎ、Ｎ−ジメチルアミノヘキシルアクリルアミド、６−Ｎ、Ｎ−ジメチルアミノヘキシルメタクリルアミド、２−Ｎ、Ｎ−ジメチルアミノエチルアクリルウレタン、２−Ｎ、Ｎ−ジメチルアミノエチルメタクリルウレタン、２−Ｎ−メチル−Ｎ−エチルアミノエチルメタクリルウレタン、４−Ｎ、Ｎ−ジメチルアミノブチルアクリルウレタン、４−Ｎ、Ｎ−ジメチルアミノブチルメタクリルウレタン、６−Ｎ、Ｎ−ジメチルアミノヘキシルアクリルウレタン、６−Ｎ、Ｎ−ジメチルアミノヘキシルメタクリルウレタン、Ｎ、Ｎ−ジメチルアミノエチルメタクリルエーテル等が挙げられる。
【００３８】
式［１］で表される二官能性架橋剤モノマーを製造する際には、式［２］で示される化合物の水分による自己開環反応と、式［３］の三級アミノ基を有する重合性化合物の酸素による酸化反応を防ぐことが重要で、本発明においては十分に脱水、脱気し、反応させることにより初めて式［１］で表される二官能性架橋剤モノマーを製造に成功した。
【００３９】
式［１］で表される二官能性架橋剤モノマーを一成分とするポリマー架橋体は、式［１］で表される二官能性架橋剤モノマーにラジカル発生剤と他のビニル化合物を添加し、加熱、光照射することにより製造することができる。
【００４０】
重合反応に用いるラジカル発生剤であれば特に限定されず、熱重合開始剤、光重合開始剤、レドックス開始剤が使用でき、望ましくは、２，２’−アゾビスイソブチロニトリル、過酸化ベンゾイル、ベンゾフェノンなどが挙げられる。アミノ化合物と過酸化物の混合物を利用して、ラジカルを発生させて重合反応を行い、ポリマー架橋体を製造することもできる。
【００４１】
ラジカル発生剤の添加濃度は０．００１〜１．０ｇ／ｍｌが好ましい。重合の際に使用される溶媒は、モノマーが溶解し、重合を阻害しない溶媒であれば特に限定されず、例えば、水、アルコール、テトラヒドロフラン、クロロホルム、アセトニトリル等が使用できる。これらの溶媒は、単独あるいは二〜数種類を混合して使用することも可能である。
また、溶媒を使用せず、式［１］で表される二官能性架橋剤モノマーと他のビニル化合物の混合体にラジカル発生剤を添加しても良い。
【００４２】
ポリマー架橋体を製造する式［１］で表される二官能性架橋剤モノマーに添加する他のモノマーとしては、重合性基を持つ化合物であれば特に限定されないが、望ましくは、親水的の観点から２−ヒドロキシエチルメタクリレート、アクリルアミド、Ｎ−ビニルピロリドン、ポリエチレングリコールモノメタクリレート、Ｎ−イソプロピルアクリルアミド、２−メタクリロイルオキシエチルホスホリルコリン等が挙げられる。さらに、生体適合性を考慮した場合、２−メタクリロイルオキシエチルホスホリルコリンが望ましい。
【００４３】
共重合する際の本発明の式［１］で表される二官能性架橋剤モノマーの割合は、製造されたポリマー架橋体の特性から、１００〜０．０００１％の範囲である。
【００４４】
【発明の効果】
本発明によれば、式［１］で表されるホスホリルコリン類似官能基を分子内に有する架橋剤モノマーが得られる。この架橋剤モノマーは、それ生体適合性に優れ、また、架橋剤としても有用である。
本発明によれば、式［１］で表されるホスホリルコリン類似官能基を分子内に有する架橋剤モノマーを高効率、高純度で製造する方法が得られる。
本発明の式［１］で表されるホスホリルコリン類似官能基を分子内に有する架橋剤モノマーを利用すれば、含水性、生体適合性に優れ、さらに機械的強度にも優れたポリマー架橋体を、容易効率よく、しかも選択的に製造できる。
【００４５】
【実施例】
以下の実施例に基づいて本発明をさらに具体的に説明するが本発明はこれらに限定されるものではない。化合物の分析、同定には、１Ｈ−ＮＭＲ，赤外分光スペクトル（ＦＴ−ＩＲ）を用いた。
実施例１−１
温度計、滴下漏斗、撹拌機を付した２００ｍｌ三口フラスコを加熱・減圧乾燥した後、系内をアルゴン雰囲気下においた。テトラヒドロフラン（ＴＨＦ）１００ｍｌを溶媒として加え、２−ヒドロキシエチルメタクリレート（ＨＥＭＡ）６．７ｇ、トリエチルアミン（ＴＥＡ）５．５ｇを加えて、−２０℃以下に保持しながら攪拌した。２−クロロ−２−オキソ−ジオキサホスホラン（ＣＯＰ）７．６ｇを滴下漏斗に計り取り、数秒に一滴の割合で滴下した。滴下終了後、２時間以上反応させ、生成したトリエチルアミン塩酸塩を濾別した。さらにジエチルエーテル１００ｍｌを加えて冷却し、溶液内の溶存アミン塩酸塩を析出させた。この後、減圧濾過、エバポレートを繰り返して２−（２−オキソ−１，３，２−ジオキサホスホロイルオキシ）エチルメタクリレート（ＯＰＥＭＡ）１１．５ｇを得た（収率９４．２％）。
【００４６】
分析結果は以下のとおりである。
（１）１Ｈ−ＮＭＲ（３００ＭＨｚ  ｉｎ  ＣＤＣｌ３）：δ（ｐｐｍ）＝２．００（−ＣＨ３３Ｈ），４．００−４．６８（−ＣＨ２−８Ｈ），５．６０（−ＣＨ＝１Ｈ），６．２０（−ＣＨ＝１Ｈ）
（２）ＦＴ−ＩＲ（ｃｍ−１）：１７２０（Ｃ＝Ｏ），１６４０（Ｃ＝Ｃ），１３００，１２４０  １１６０，ａｎｄ  １０８０（（ＰＯ−ＣＨ２−）
【００４７】
以上の結果から下記一般式［２］に相当する中間体を確認した。ここで，ＯＰＥＭＡは、Ｒ１はメチル基、Ｒ２はエチレン基、Ａは−（Ｃ＝Ｏ）−Ｏ−、ｎは１である。
【００４８】
【化１８】
2004331637.tif 000009
【００４９】
実施例１−２
滴下漏斗、撹拌機を付した１００ｍｌ三口フラスコを加熱・減圧乾燥した後、系を密栓してアルゴン雰囲気下においた。溶媒としてアセトニトリル１００ｍｌをシュレンク管に取り、液体窒素によって凍結した後、減圧脱気、加熱融解を数回繰り返し、溶存酸素を除去したものを三口フラスコに加えた。ここに実施例１−１で得られたＯＰＥＭＡ（１９．０ｇ）を加え、さらに完全に脱気，脱水したＮ，Ｎ−ジメチルアミノエチルメタクリレート（ＤＭＡＥＭＡ）１２．６ｇを加えて撹拌し、オイルバス上で系を６０℃まで加熱・昇温して反応させた。この際、薄層クロマトグラフィー（ＴＬＣ）を用いて反応を追跡した。ＴＬＣ展開溶媒として酢酸エチル／ヘキサン（２／１  ｖ／ｖ）を用い、Ｒｆ値＝０．４に見られるＯＰＥＭＡのスポットの消失をもって反応終了とした。反応終了後、溶液を減圧濾過した後、エバポレータで濃縮し、脱水アセトン１００ｍｌを加えて−３０℃で一晩冷却したところ褐色物が析出した。この析出物を、脱水アセトン（８０ｍｌ）で洗浄、冷却、デカンテーションを３回繰り返し、遠心分離、デカンテーションの後、減圧乾燥して白色結晶物４．３ｇを得た（収率１４％）
【００５０】
分析結果を次に示す。
（１）１Ｈ−ＮＭＲ（３００ＭＨｚ  ｉｎ  Ｄ２Ｏ）：δ（ｐｐｍ）＝１．８９（ｓ；−ＣＨ３６Ｈ），３．２５（ｓ；−Ｎ＋（ＣＨ３）２−６Ｈ），３．７４（ｍ；−ＣＨ２−２Ｈ），３．８６（ｍ；−ＣＨ２−２Ｈ），４．１５（ｍ；−ＣＨ２−２Ｈ），４．３２（ｍ；−ＣＨ２−２Ｈ），４．３８（ｍ；−ＣＨ２−２Ｈ），４．６５（ｍ；−ＣＨ２−２Ｈ），５．７４（ｍ；−ＣＨ＝１Ｈ），５．７７（ｍ；−ＣＨ＝１Ｈ），６．１５（ｍ；−ＣＨ＝１Ｈ），６．１６（ｍ；−ＣＨ＝１Ｈ）
内部基準物質として３−（トリメチルシリル）−１−プロパンスルホン酸ナトリウムを用いた。
（２）ＦＴ−ＩＲ（ｃｍ−１）：１７１８（Ｃ＝Ｏ），１６３７（Ｃ＝Ｃ），１３２１（Ｃ＝Ｃ），１２９８（Ｃ＝Ｃ），１２４２（Ｏ＝Ｐ−Ｏ−），１０７８（Ｐ−Ｏ−Ｃ），９６６（−Ｎ＋（ＣＨ３）２−）
測定にはＫＢｒ錠剤法を用いた。
【００５１】
以上の結果から、得られた化合物は一般式［１］に対応する架橋剤であることを確認した。
【化１９】
2004331637.tif 000010
ここで、Ｒ１、Ｒ４、Ｒ５，Ｒ７はメチル基、Ｒ２、Ｒ３、Ｒ６はエチレン基、Ａ、Ｂは−（Ｃ＝Ｏ）−Ｏ−である。
【００５２】
実施例２−１
実施例１−１の２−ヒドロキシエチルメタクリレートの代りに２−ヒドロキシエチルアクリレート（ＨＥＡ）を用いて、同じ条件でＣＯＰと反応し、２−（２−オキソ−１，３，２−ジオキサホスホロイルオキシ）エチルアクリレート（ＯＰＥＡ）を収率７８％で得た。
【００５３】
各種スペクトル測定から下記一般式［２］に相当する中間体を確認した。ここで，ＯＰＥＡは、Ｒ１は水素、Ｒ２はエチレン基、Ａは−（Ｃ＝Ｏ）−Ｏ−、ｎは１である。
【００５４】
【化２０】
2004331637.tif 000011
【００５５】
実施例１−２
実施例１−２の反応でＯＰＥＭＡの代りに実施例２−１で得られたＯＰＥＡ（１１．５ｇ）を用いて、反応温度を２５℃、反応時間を４８時間にした以外は同様の反応操作で、反応物を得た。これを、脱水アセトン（８０ｍｌ）で洗浄、冷却、デカンテーションを３回繰り返し、遠心分離、デカンテーションの後、減圧乾燥して白色結晶物６．５ｇを得た（収率２７％）
【００５０】
分析結果を次に示す。
（１）１Ｈ−ＮＭＲ（３００ＭＨｚ  ｉｎ  Ｄ２Ｏ）：δ（ｐｐｍ）＝３．２５（ｓ；−Ｎ＋（ＣＨ３）２−６Ｈ），３．７４（ｍ；−ＣＨ２−２Ｈ），３．８６（ｍ；−ＣＨ２−２Ｈ），４．１５（ｍ；−ＣＨ２−２Ｈ），４．３２（ｍ；−ＣＨ２−２Ｈ），４．３８（ｍ；−ＣＨ２−２Ｈ），４．６５（ｍ；−ＣＨ２−２Ｈ）
（２）ＦＴ−ＩＲ（ｃｍ−１）：１７１８（Ｃ＝Ｏ），１６３７（Ｃ＝Ｃ），１３２１（Ｃ＝Ｃ），１２９８（Ｃ＝Ｃ），１２４２（Ｏ＝Ｐ−Ｏ−），１０７８（Ｐ−Ｏ−Ｃ），９６６（−Ｎ＋（ＣＨ３）２−）
【００５１】
以上の結果から、得られた化合物は一般式［１］に対応する架橋剤であることを確認した。
【化２１】
2004331637.tif 000012
ここで、Ｒ１、Ｒ７は水素、Ｒ４、Ｒ５はメチル基、Ｒ２、Ｒ３、Ｒ６はエチレン基、Ａ、Ｂは−（Ｃ＝Ｏ）−Ｏ−である。
【００５２】
実施例３−１
実施例１−１の２−ヒドロキシエチルメタクリレートの代りに６−ヒドロキシヘキシルメタクリレート（ＨＨＭＡ）を用いて、同じ条件でＣＯＰと反応し、６−（２−オキソ−１，３，２−ジオキサホスホロイルオキシ）エチルアクリレート（ＯＰＨＭＡ）を収率８９％で得た。
【００５３】
各種スペクトル測定から下記一般式［２］に相当する中間体を確認した。ここで，ＯＰＨＭＡは、Ｒ１はメチル基、Ｒ２はブチレン基、Ａは−（Ｃ＝Ｏ）−Ｏ−、ｎは１である。
【００５４】
【化２２】
2004331637.tif 000013
【００５５】
実施例３−２
実施例１−２の反応でＯＰＥＭＡの代りに実施例３−１で得られたＯＰＨＭＡ（３１．５ｇ），ＤＭＡＥＭＡの代りに、Ｎ，Ｎ−ジエチルアミノエチルメタクリルアミド（１４．８ｇ）を用いて、反応温度を３５℃、反応時間を４０時間にした以外は同様の反応操作で、反応物を得た。これを、脱水アセトン（１００ｍｌ）で洗浄、冷却、デカンテーションを３回繰り返し、遠心分離、デカンテーションの後、減圧乾燥して白色結晶物８．５ｇを得た（収率１８％）
【００５６】
分析結果を次に示す。
（１）１Ｈ−ＮＭＲ（３００ＭＨｚ  ｉｎ  Ｄ２Ｏ）：δ（ｐｐｍ）＝１．８９（ｓ；−ＣＨ３６Ｈ），３．２５（ｓ；−Ｎ＋（ＣＨ２ＣＨ３）２−１０Ｈ），３．７４（ｍ；−ＣＨ２−２Ｈ），３．８６（ｍ；−ＣＨ２−２Ｈ），４．１５（ｍ；−ＣＨ２−２Ｈ），４．３２（ｍ；−ＣＨ２−２Ｈ），４．３８（ｍ；−ＣＨ２−２Ｈ），４．６５（ｍ；−ＣＨ２−２Ｈ）
（２）ＦＴ−ＩＲ（ｃｍ−１）：１７１８（Ｃ＝Ｏ），１６３７（Ｃ＝Ｃ），１３２１（Ｃ＝Ｃ），１２９８（Ｃ＝Ｃ），１２４２（Ｏ＝Ｐ−Ｏ−），１０７８（Ｐ−Ｏ−Ｃ），９６６（−Ｎ（ＣＨ２ＣＨ３）２−）
【００５７】
以上の結果から、得られた化合物は一般式［１］に対応する架橋剤であることを確認した。
【化２３】
2004331637.tif 000014
ここで、Ｒ１、Ｒ７はメチル基、Ｒ４、Ｒ５はメチル基、Ｒ２、はブチレン基、Ｒ３、Ｒ６はエチレン基、Ａは−（Ｃ＝Ｏ）−Ｏ−、Ｂは−（Ｃ＝Ｏ）−ＮＨ−である。
【００５８】
実施例４−１
実施例１−１の２−ヒドロキシエチルメタクリレートの代りに２−ヒドロキシエトキシエチルメタクリレート（ＨＥＯＥＭＡ）を用いて、同じ条件でＣＯＰと反応し、２−（２−オキソ−１，３，２−ジオキサホスホロイルオキシ）エトキシエチルアクリレート（ＯＰＥＯＥＭＡ）を収率６８％で得た。
【００５９】
各種スペクトル測定から下記一般式［２］に相当する中間体を確認した。ここで，ＯＰＥＯＥＭＡは、Ｒ１はメチル基、Ｒ２はエチレンオキシエチレン基、Ａは−（Ｃ＝Ｏ）−Ｏ−、ｎは１である。
【００６０】
【化２４】
2004331637.tif 000015
【００６１】
実施例４−２
実施例１−２の反応でＯＰＥＭＡの代りに実施例４−１で得られたＯＰＥＯＥＭＡ（２２．６ｇ）を用いて、反応温度を５０℃、反応時間を２４時間にした以外は同様の反応操作で、反応物を得た。これを、脱水アセトン（１５０ｍｌ）で洗浄、冷却、デカンテーションを３回繰り返し、遠心分離、デカンテーションの後、減圧乾燥して白色結晶物７．８ｇを得た（収率２２％）
【００６２】
分析結果を次に示す。
（１）１Ｈ−ＮＭＲ（３００ＭＨｚ  ｉｎ  Ｄ２Ｏ）：δ（ｐｐｍ）＝１．８９（ｓ；−ＣＨ３６Ｈ），３．２５（ｓ；−Ｎ＋（ＣＨ３）２−６Ｈ），３．７４（ｍ；−ＣＨ２−２Ｈ），３．８６（ｍ；−ＣＨ２−２Ｈ），４．１５（ｍ；−ＣＨ２−２Ｈ），４．３２（ｍ；−ＣＨ２−２Ｈ），４．３８（ｍ；−ＣＨ２−２Ｈ），４．６５（ｍ；−ＣＨ２−２Ｈ）
（２）ＦＴ−ＩＲ（ｃｍ−１）：１７１８（Ｃ＝Ｏ），１６３７（Ｃ＝Ｃ），１３２１（Ｃ＝Ｃ），１２９８（Ｃ＝Ｃ），１２４２（Ｏ＝Ｐ−Ｏ−），１０７８（Ｐ−Ｏ−Ｃ），９６６（−Ｎ＋（ＣＨ３）２−）
【００６３】
以上の結果から、得られた化合物は一般式［１］に対応する架橋剤であることを確認した。
【化２５】
2004331637.tif 000016
ここで、Ｒ１、Ｒ４、Ｒ５、Ｒ７はメチル基、Ｒ２はエチレンオキシエチレン基、Ｒ３、Ｒ６はエチレン基、Ａ、Ｂは−（Ｃ＝Ｏ）−Ｏ−である。
【００６４】
実施例５
２−メタクリロイルオキシエチルホスホリルコリン（ＭＰＣ）を０．２３ｇ（０．７９ｍｍｏｌ）と実施例１−２、２−２、３−２、４−２で得られた二官能性の架橋剤モノマーをＭＰＣに対し二官能性の架橋剤モノマーの重合性官能基が０．１、１．０、１．５、２．０モル％の割合になるようエタノール（０．３２ｍＬ）に溶解した。この溶液に、アゾビスイソブチロニトリル１．３１ｍｇを加え、十分に脱気した。この溶液をアルゴン雰囲気下で反応容器に移し、密閉後６０℃に加熱した。６時間反応させた後、得られた架橋体をエタノールに３日間浸漬し、未反応の化合物を除去し、目的の架橋体を得た。
【００６５】
目的の架橋体を凍結乾燥し、ＦＴ−ＩＲにより、メタクリル酸エステルが有する炭素−炭素間二重結合に由来する１３００、１３２０ならびに１６４０ｃｍ−１のピークの消失が認められたことから、乾燥試料中に未反応モノマーの残留物がないことを確認した。
【００６６】
比較例として，架橋剤をエチレングリコールジメタクリレート（ＥＧＤＭＡ）及びトリエチレングリコールジメタクリレート（ＴＥＧＤＭＡ）とした以外は実施例５と同様の操作を行い、ＭＰＣ架橋体を作製した。
【００６７】
凍結乾燥した後、再度、一晩含水させた架橋体の含水率を下記の式より算出
2004331637.tif 000017
した。表１に結果を示す。
【００６８】
【表１】
2004331637.tif 000018
【００６９】
以上の様に架橋剤モノマーの割合を変化させることにより、含水率の異なる架橋体を得ることができた。また、比較例に比べて、含水率を低値にすることができた。
【００７０】
実施例６
２−ヒドロキシエチルメタクリレート（ＨＥＭＡ）を水に溶解して２．５ｍｏｌ／Ｌの水溶液を調製し、ＨＥＭＡ水溶液１．０ｍＬに、ＨＥＭＡモノマーに対して所定量の架橋剤を加え、重合開始剤として過硫酸アンモニウム（ＡＰＳ）水溶液（０．２２ｍｏｌ／Ｌ、０．０６ｍＬ）を加えて３０分間攪拌した。次に溶液中に重合促進剤としてＮ，Ｎ，Ｎ’，Ｎ’−テトラメチルエチレンジアミン（ＴＭＥＤＡ）０．０２ｍＬを加えて３０秒間攪拌した後、プラスチック板（１０ｃｍ  ｘ  １０ｃｍ）上に展開し、スペーサーとして０．３ｍｍ厚の金属板を置き、上からもう一枚のプラスチック板で押さえつけ、そのまま架橋反応させた。一晩架橋反応化させた後、純水中で膨潤させ、未反応物を除去した。
【００７１】
比較例として，架橋剤をＥＧＤＭＡ及びＴＥＧＤＭＡとした以外は実施例６と同様の操作を行い、ＨＥＭＡ架橋体を作製した
【００７２】
目的の架橋体を凍結乾燥し、ＦＴ−ＩＲにより、メタクリル酸エステルが有する炭素−炭素間二重結合に由来する１３００、１３１８ならびに１６４１ｃｍ−１のピークの消失が認められたことから、乾燥試料中に未反応モノマーの残留物がないことを確認した。
【００７３】
凍結乾燥した後、再度、一晩含水させた架橋体の含水率を下記の式より算出した。表２に結果を示す。
【００７４】
【表２】
2004331637.tif 000019
【００７５】
ＨＥＭＡポリマーは親水性が低いため、調製方法によっては作成された架橋体が白濁・不透明化し、例えばソフトコンタクトレンズなどの医療用光学デバイスとしての機能を発揮し得ない。そのため、現状では架橋体調製時に希釈剤を添加したり、他の親水性モノマーとの共重合体にしたりすることにより、この問題を回避している。しかしながら、前者の場合、架橋体内の残存希釈剤の溶出が避けられず、ソフトコンタクトレンズとして生体に接触させて用いる場合に問題となる。また後者の場合、膨潤度が高くなりすぎると、架橋体の材料としての脆さが現れる。
【００７６】
本発明の架橋剤モノマーはＨＥＭＡなどの低親水性モノマーと組み合わせて、架橋体内の組成として相当量用いることで、高い膨潤度を有し、かつ高い強度を併せ持つ材料を得た。